(57)【要約】  金属層を基体とした，実用可能で耐久性に優れた太陽電池モジュールを提供する。太陽電池モジュール１０は、耐候性層１１、封止層１２、一対の電極に挟まれた発電層を有する発電素子１３、発電素子基材１４、フッ素系炭化水素樹脂層１６、及び、金属層１７が、この順に積層された構成を有する。
2011099539.tif 000002
【特許請求の範囲】
【請求項１】
耐候性層、封止層、一対の電極に挟まれた発電層を有する発電素子、発電素子基材、フッ素系炭化水素樹脂層、及び、金属層が、この順に積層されている
ことを特徴とする太陽電池モジュール。
【請求項２】
前記封止層の厚さが、３０μｍ以上、８００μｍ以下である
ことを特徴とする請求項１に記載の太陽電池モジュール。
【請求項３】
前記発電素子基材の厚さが、前記封止層の厚さより薄い
ことを特徴とする請求項１又は２に記載の太陽電池モジュール。
【請求項４】
前記耐候性層表面の，ＪＩＳ  Ｂ０６１０におけるろ波最大うねりＷＣＭが１８μｍ以上であり、平均山間隔ＷＣ−Ｓｍが２．５ｍｍ以下である
ことを特徴とする請求項１乃至３のいずれか一項に記載の太陽電池モジュール。
【請求項５】
前記発電素子基材と前記フッ素系炭化水素樹脂層との間に、第２封止層が設けられている
ことを特徴とする請求項１乃至４のいずれか一項に記載の太陽電池モジュール。
【請求項６】
前記フッ素系炭化水素樹脂層が、
ＰＦＡ、ＥＴＦＥ、ＰＶＤＦ、ＥＣＴＦＥ及びＦＥＶＥからなる群より選ばれる樹脂からなる層である
ことを特徴とする請求項１乃至５のいずれか一項に記載の太陽電池モジュール。
【請求項７】
耐候性層、封止層、一対の電極に挟まれた発電層を有する発電素子、発電素子基材、フッ素系炭化水素樹脂層、及び、金属層が、この順に積層された太陽電池モジュールの製造方法であって、
前記太陽電池モジュールの各構成要素を、熱ラミネートによって一体化する
ことを特徴とする太陽電池モジュールの製造方法。
【請求項８】
前記封止層の厚さが、３０μｍ以上、８００μｍ以下である
ことを特徴とする請求項７に記載の太陽電池モジュールの製造方法。
【請求項９】
前記発電素子基材の厚さが、前記封止層の厚さより薄い
ことを特徴とする請求項７又は８に記載の太陽電池モジュールの製造方法。
【請求項１０】
一方の面上に前記フッ素系炭化水素樹脂層を形成した前記金属層と、前記太陽電池モジュールの他の各構成要素とを、熱ラミネートによって一体化する
ことを特徴とする請求項７乃至９のいずれか一項に記載の太陽電池モジュールの製造方法。
【請求項１１】
一方の面上に前記フッ素系炭化水素樹脂層を形成した前記金属層と、一方の面上に前記発電素子を形成した前記発電素子基材と、前記太陽電池モジュールの他の各構成要素とを、熱ラミネートによって一体化する
ことを特徴とする請求項７乃至９のいずれか一項に記載の太陽電池モジュールの製造方法。
【請求項１２】
熱ラミネート時に、前記耐候性層表面を、ＪＩＳ  Ｂ０６１０におけるろ波最大うねりＷＣＭが１８μｍ以上となり、平均山間隔ＷＣ−Ｓｍが２．５ｍｍ以下となるように加工する
ことを特徴とする請求項７乃至１１のいずれか一項に記載の太陽電池モジュールの製造方法。
【請求項１３】
前記発電素子基材と前記フッ素系炭化水素樹脂層との間に、第２封止層を備えた太陽電池モジュールを製造する
ことを特徴とする請求項７乃至１２のいずれか一項に記載の太陽電池モジュールの製造方法。
【発明の詳細な説明】
【技術分野】
【０００１】
本発明は、太陽電池モジュールと、太陽電池モジュールの製造方法とに、関する。
【背景技術】
【０００２】
太陽電池（太陽電池モジュール、又は、複数の太陽電池モジュールを組み合わせたもの）は、地球温暖化の原因となる二酸化炭素や有害な排気ガスを出さないクリーンな発電装置である。そのため、太陽電池を、さまざまな場所（建築物の外壁面、有蓋車の荷台上面、携帯機器等）に取り付けることが行われている。
【先行技術文献】
【特許文献】
【０００３】
【特許文献１】特開２００２−１５１７１８号公報
【発明の概要】
【発明が解決しようとする課題】
【０００４】
さて、太陽電池モジュールに、金属層（金属板／箔）を基体とする構成を採用しておけば、太陽電池モジュールを、建築物の外壁面（化粧パネル）や、携帯機器の筐体の構成要素として使用することが容易になる。また、太陽電池モジュールを、他の部材に取り付けることも容易になる。【０００５】
しかしながら、金属層を基体とした，実用可能な太陽電池モジュールは、未だ開発されていないのが現状である。【０００６】
そこで、本発明の課題は、金属層を基体とした，実用可能な太陽電池モジュールを提供することにある。また、本発明の他の課題は、そのような太陽電池モジュールを製造できる太陽電池モジュールの製造方法を提供することにある。
【課題を解決するための手段】
【０００７】
金属層を基体とした，実用可能な太陽電池モジュールを実現すべく、鋭意、研究を行った所、発明者らは、金属層と、太陽電池モジュールの発電素子基材（又は第２封止層）とを接着させるための層として、フッ素系炭化水素樹脂層（特に、ＰＦＡ、ＥＴＦＥ、ＰＶＤＦ、ＥＣＴＦＥ及びＦＥＶＥからなる群より選ばれる樹脂からなる層）を採用しておけば、実用可能で耐久性に優れた太陽電池モジュールを実現できることを見出した。【０００８】
本発明の太陽電池モジュール、太陽電池モジュールの製造方法は、上記知見に基づき想到されたものであり、本発明の太陽電池モジュールは、耐候性層、封止層、一対の電極に挟まれた発電層を有する発電素子、発電素子基材、フッ素系炭化水素樹脂層、及び、金属層が、この順に積層された構成を有する。【０００９】
また、本発明の太陽電池モジュールの製造方法は、耐候性層、封止層、一対の電極に挟まれた発電層を有する発電素子、発電素子基材、フッ素系炭化水素樹脂層、金属層が、この順に積層された太陽電池モジュールを、熱ラミネートによって一体化することによって製造することを特徴とする。【００１０】
本発明の太陽電池モジュールの封止層の厚さは、３０μｍ以上、８００μｍ以下としておくことが好ましい。何故ならば、封止層の厚さを、３０μｍ以上、８００μｍ以下としておけば、モジュール重量及び製造コストを過度に増大させることなく、温度変化時や加工時に発電層が損傷してしまうことを防止できることになるからである、また、発電素子基材の厚さは、曲げ加工時に封止層に亀裂が生じ難くするために、封止層の厚さより薄くしておくことが好ましい。【００１１】
本発明の太陽電池モジュールを実現（製造）する際には、耐候性層表面の，ＪＩＳ  Ｂ０６１０におけるろ波最大うねりＷＣＭが１８μｍ以上となり、平均山間隔ＷＣ−Ｓｍが２．５ｍｍ以下となるようにしておくことが好ましい。何故ならば、耐候性層表面の形状をそのようなものとしておけば、耐候性層にしわ等が発生することなく太陽電池モジュールを製造できることになることに加え、耐候性層（太陽電池モジュール）表面における反射光を散乱させること（どの角度から見てもまぶしくない太陽電池モジュールを実現すること）や、金属層（発電素子で覆われていない部分）の光沢が失われることを防止することも可能となるからである。【００１２】
なお、耐候性層表面の形状が上記形状となっている太陽電池モジュールは、“上記表面形状を元々有する耐候性層”を用いることによっても実現できる。ただし、熱ラミネート時に、耐候性層表面を、ＪＩＳ  Ｂ０６１０におけるろ波最大うねりＷＣＭが１８μｍ以上となり、平均山間隔ＷＣ−Ｓｍが２．５ｍｍ以下となるように加工するようにしておけば、耐候性層表面の形状が上記形状となっている太陽電池モジュールを簡単に製造できることになる。【００１３】
本発明の太陽電池モジュールを実現する際には、発電素子基材とフッ素系炭化水素樹脂層との間に、第２封止層を設けておくことも出来る。また、本発明の太陽電池モジュールの製造方法を、『発電素子基材とフッ素系炭化水素樹脂層との間に第２封止層を備えた太陽電池モジュール』を製造するものとしておくことも出来る。【００１４】
また、本発明の太陽電池モジュールの製造方法における，熱ラミネートによる太陽電池モジュールの各構成要素の一体化は、具体的な内容の異なる様々な手法／工程により実施することが出来る。ただし、『一方の面上に前記発電素子を形成した前記発電素子基材と、前記太陽電池モジュールの他の各構成要素（耐候性層、封止層、フッ素系炭化水素樹脂層、金属層）とを、熱ラミネートによって一体化する』又は『一方の面上に前記フッ素系炭化水素樹脂層を形成した前記金属層と、一方の面上に前記発電素子を形成した前記発電素子基材と、前記太陽電池モジュールの他の各構成要素（耐候性層、封止層）とを、熱ラミネートによって一体化する』ようにしておけば、太陽電池モジュールを特に容易に製造できることになる。
【発明の効果】
【００１５】
本発明によれば、金属層を基体とした，実用可能で耐久性に優れた太陽電池モジュール、そのような太陽電池モジュールを製造できる太陽電池モジュールの製造方法を提供することが出来る。
【図面の簡単な説明】
【００１６】
【図１】図１は、本発明の第１実施形態に係る太陽電池モジュールの要部断面図である。
【図２】図２は、第１実施形態に係る太陽電池モジュールの平面図である。
【図３】図３は、第１実施形態に係る太陽電池モジュールの端部断面図である。
【図４】図４は、本発明の第２実施形態に係る太陽電池モジュールの要部断面図である。
【発明を実施するための形態】
【００１７】
以下、本発明の実施の形態を、図面を参照して詳細に説明する。
【００１８】
《第１実施形態》
図１に、本発明の第１実施形態に係る太陽電池モジュール１０の要部断面図を示す。
【００１９】
図示してあるように、本発明の第１実施形態に係る太陽電池モジュール１０は、耐候性層１１、封止層１２、発電素子１３、発電素子基材１４、フッ素系炭化水素樹脂層１６及び金属層１７が、この順に積層された構成（構造）を有している。
【００２０】
〔金属層１７〕
金属層１７は、太陽電池モジュール１０の他の各構成要素の支持部材である。この金属層１７としては、アルミニウム、ステンレス、銅、チタン、ニッケル、鉄、それらの合金等からなる板状部材（いわゆる金属板／箔）を使用できる。なお、金属層１７は、防食性の観点から、ガルバニウム鋼板のようにめっき処理が施されているものであってもよい。
【００２１】
金属層１７の厚さを過度に薄くしておくと、機械的強度が弱い太陽電池モジュール１０が得られてしまうことになる。また、金属層１７の厚さを過度に厚くしておくと、重い太陽電池モジュール１０が得られてしまうことになる。そのため、金属層１７の構成材料（の強度）にもよるが、金属層１７の厚さは、１０ｍｍ以下としておくことが好ましく、５ｍｍとしておくことがより好ましく、３ｍｍとしておくことが特に好ましい。また、金属層１７の厚さは、０．１μｍ以上としておくことが好ましく、０．０８ｍｍ以上としておくことがより好ましく、０．１ｍｍ以上としておくことが特に好ましい。
【００２２】
〔発電素子１３〕
発電素子１３は、耐候性層１１側から入射される太陽光に基づき発電を行う素子である。この発電素子１３は、光エネルギーを電気エネルギーに変換でき、変換によって得られた電気エネルギーを外部に取り出せるものでありさえすれば良い。
【００２３】
従って、太陽電池モジュール１０の発電素子１３としては、一対の電極で、発電層（光電変換層、光吸収層）を挟んだもの、一対の電極で、発電層と他層（バッファ層等）との積層体を挟んだもの、そのようなものを、複数個、直列接続したものを用いることが出来る。また、発電層としても様々なものを採用することが出来る。ただし、発電層は、薄膜単結晶シリコン、薄膜多結晶シリコン、アモルファスシリコン、微結晶シリコン、球状シリコン、無機半導体材料、有機色素材料、有機半導体材料等からなる層としておくことが好ましい。何故ならば、これらの材料を用いておけば、発電効率が比較的高く、薄い（軽量な）発電素子１３を実現できるからである。さらに、発電効率を上げるために、発電素子１３を、これらを積層したＨＩＴ型、タンデム型の素子としておくことも出来る。
【００２４】
なお、発電層を薄膜多結晶シリコン層とした場合、発電素子１３は、間接光学遷移を利用するタイプの素子となる。そのため、発電層を薄膜多結晶シリコン層とする場合には、光吸収を増加させるために、発電素子基材１４又はその表面に凸凹構造を形成するなど十分な光閉じ込め構造を設けておくことが好ましい。
【００２５】
また、発電層をアモルファスシリコン層としておけば、可視域での光学吸収係数が大きく、厚さ１μｍ程度の薄膜でも太陽光を十分に吸収できる太陽電池素子１３を実現できる。しかも、アモルファスシリコンは、非結晶質の材料であるが故に、変形に対して耐性を有している。従って、発電素子１３を、発電層としてアモルファスシリコン層を備えたものとしておけば、特に軽量な、変形に対しても或る程度の耐性を有する太陽電池モジュール１０を実現できることになる。
【００２６】
発電層を無機半導体材料（化合物半導体）層としておけば、発電効率が高い発電素子１３を実現することが出来る。なお、発電効率（光電変換効率）の観点からは、発電層を、Ｓ、Ｓｅ、Ｔｅなどカルコゲン元素を含むカルコゲナイド系発電層としておくことが好ましく、Ｉ−III−VI2族半導体系（カルコパイライト系）発電層としておくことがより好ましく、Ｉ族元素としてＣｕを用いたＣｕ−III−VI2族半導体系発電層、特に、ＣＩＳ系半導体〔ＣｕＩｎ（Ｓｅ1-yＳy）2；０≦ｙ≦１〕層やＣＩＧＳ系半導体〔Ｃｕ（Ｉｎ1-xＧａx）（Ｓｅ1-yＳy）2；０＜ｘ＜１、０≦ｙ≦１〕〕層としておくことが、望ましい。
【００２７】
発電層として、酸化チタン層及び電解質層などからなる色素増感型発電層を採用しても、発電効率が高い発電素子１３を実現することが出来る。
【００２８】
発電層として、有機半導体層（ｐ型の半導体とｎ型の半導体を含む層）を採用することも出来る。なお、有機半導体層を構成し得るｐ型の半導体としては、テトラベンゾポルフィリン、テトラベンゾ銅ポルフィリン、テトラベンゾ亜鉛ポリフィリン等のプルフィリン化合物；フタロシアニン、銅フタロシアニン、亜鉛フタロシアニン等のフタロシアニン化合物；テトラセンやペンタセンのポリアセン；セキシチオフェン等のオリゴチオフェン及びこれら化合物を骨格として含む誘導体を例示できる。さらに、有機半導体層を構成し得るｐ型の半導体として、ポリ（３−アルキルチオフェン）などを含むポリチオフェン、ポリフルオレン、ポリフェニレンビニレン、ポリトリアリルアミン、ポリアセチレン、ポリアニリン、ポリピロール等の高分子等も例示できる。
【００２９】
また、有機半導体層を構成し得るｎ型の半導体としては、フラーレン（Ｃ６０、Ｃ７０、Ｃ７６）；オクタアポフィリン；上記ｐ型半導体のパーフルオロ体；ナフラレンテトラカルボン酸無水物、ナフラレンテトラカルボン酸ジイミド、ペリレンテトラカルボン酸無水物、ペリレンテトラカルボン酸ジイミド等の芳香族カルボン酸無水物やそのイミド化合物；及び、これら化合物を骨格として含む誘導体などを例示できる。
【００３０】
また、有機半導体層の具体的な構成例としては、ｐ型半導体とｎ型半導体が層内で相分離した層（ｉ層）を有するバルクヘテロ接合型、それぞれｐ型半導体を含む層（ｐ層）とｎ型半導体を含む層（ｎ層）を積層した積層型（ヘテロｐｎ接合型）、ショットキー型およびそれらの組み合わせを、挙げることが出来る。
【００３１】
発電素子１３の各電極は、導電性を有する任意の材料を１種又は２種以上用いて形成することが出来る。電極材料（電極の構成材料）としては、例えば、白金、金、銀、アルミニウム、クロム、ニッケル、銅、チタン、マグネシウム、カルシウム、バリウム、ナトリウム等の金属、あるいはそれらの合金；酸化インジウムや酸化錫等の金属酸化物、あるいはその合金（ＩＴＯ（酸化スズインジウム）等）；ポリアニリン、ポリピロール、ポリチオフェン、ポリアセチレン等の導電性高分子；そのような導電性高分子に、塩酸、硫酸、スルホン酸等の酸、ＦｅＣｌ３等のルイス酸、ヨウ素等のハロゲン原子、ナトリウム、カリウム等の金属原子などのドーパントを含有させたもの；金属粒子、カーボンブラック、フラーレン、カーボンナノチューブ等の導電性粒子をポリマーバインダー等のマトリクスに分散した導電性の複合材料などが挙げられる。
【００３２】
電極材料は、正孔又は電子を捕集するのに適した材料としておくことが好ましい。なお、正孔の捕集に適した電極材料（つまり、高い仕事関数を有する材料）としては、金、ＩＴＯ等を例示できる。また、電子の捕集に適した電極材料（つまり、低い仕事関数を有する材料）としては、銀、アルミニウムを例示できる。
【００３３】
発電素子１３の各電極は、発電層とほぼ同サイズのものであっても、発電層よりも小さなものであっても良い。ただし、発電素子１３の，受光面側（耐候性層１１側）の電極を、比較的に大きなもの（その面積が、発電層面積に比して十分に小さくないもの）とする場合には、当該電極を、透明な（透光性を有する）電極、特に、発電層が効率良く電気エネルギーに変換できる波長の光の透過率が比較的に高い（例えば、５０％以上）電極、としておくべきである。なお、透明な電極材料としては、ＩＴＯ、ＩＺＯ（酸化インジウム・酸化亜鉛）等の酸化物；金属薄膜などを、例示できる。
【００３４】
また、発電素子１３の各電極の厚さ及び発電層の厚さは、必要とされる出力等に基づき、決定することが出来る。
【００３５】
さらに電極に接するように補助電極を設置してもよい。補助電極の設置は、特に、ＩＴＯなど導電性のやや低い電極を用いる場合に効果的である。補助電極材料としては、導電性が良好ならば上記金属材料と同じ材料を用いることができるが、銀、アルミニウム、銅が例示される。
【００３６】
〔発電素子基材１４〕
発電素子基材１４は、その一方の面上に、発電素子１３が形成される部材である。従って、発電素子基材１４は、機械的強度が比較的に高く、耐候性、耐熱性、耐薬品性等に優れ、且つ、軽量なものであることが望まれる。また、発電素子基材１４は、変形に対して或る程度の耐性を有するものであることも望まれる。一方で、形成される発電素子１３と発電素子基材１４の材料物性（例えば、線膨張係数、融点等）が著しく異なると、形成後の界面で歪や剥離などが生じる恐れがある。
【００３７】
そのため、発電素子基材１４としては、金属箔や、融点が８５〜３５０℃の樹脂フィルム、幾つかの金属箔／樹脂フィルムの積層体を採用しておくことが好ましい。
【００３８】
発電素子基材１４（又は、その構成要素）として使用し得る金属箔としては、アルミニウム、ステンレス、金、銀、銅、チタン、ニッケル、鉄、それらの合金からなる箔を、例示できる。
【００３９】
また、融点が８５〜３５０℃の樹脂フィルムとしては、ポリエチレン、ポリプロピレン、ポリスチレン、ポリ塩化ビニル、ポリエチレンテレフタレート、ポリエチレンナフタレート、ポリブチレンテレフタレート、ポリカーボネート、ポリアセタール、アクリル樹脂、ポリアミド樹脂、ＡＢＳ樹脂、ＡＣＳ樹脂、ＡＥＳ樹脂、ＡＳＡ樹脂、これらの共重合体、ＰＶＤＦ、ＰＶＦなどのフッ素樹脂、シリコーン樹脂、セルロース、ニトリル樹脂、フェノール樹脂、ポリウレタン、アイオノマー、ポリブタジエン、ポリブチレン、ポリメチルペンテン、ポリビニルアルコール、ポリアリレート、ポリエーテルエーテルケトン、ポリエーテルケトン、ポリエーテルスルホンなどからなるフィルムを、例示できる。なお、発電素子基材１４として使用する樹脂フィルムは、上記のような樹脂中に、ガラス繊維、有機繊維、炭素繊維等を分散させたフィルムであってもよい。
【００４０】
発電素子基材１４（又は、その構成要素）として使用する樹脂フィルムの融点が８５℃以上であることが好ましい理由は、融点が過度に低いと、太陽電池モジュール１０の通常の使用環境下で発電素子基材１４が変形し、発電素子１３にダメージを与える恐れがあるためである。また、樹脂フィルムの融点が３５０℃以下であることが好ましい理由は、融点が過度に高いと、発電素子１３との界面に温度変化などによる歪を生ずる結果として、発電素子１３が発電素子基材１４から剥離する恐れがあるためである。
【００４１】
従って、発電素子基材１４（又は、その構成要素）として使用する樹脂フィルムの融点は、１００℃以上であることが好ましく、１２０℃以上であることがより好ましく、１５０℃以上であることがさらに好ましく、１８０℃以上であることが特に好ましい。また、当該樹脂フィルムの融点は、３００℃以下であることが好ましく、２８０℃以下であることがより好ましく、２５０℃以下であることが特に好ましい。
【００４２】
また、発電素子基材１４として、封止層１２（詳細は後述）よりも薄いものを採用しておくと、太陽電池モジュール１０を曲げた場合に、封止層１２に亀裂が生じ易くなることが各種実験結果から分かっている。そのため、発電素子基材１４としては、封止層１２よりも薄いものを採用しておくべきであり、その厚さが、封止層１２の厚さの０．８３（＝“１／１．２”）倍以下となっているものを採用しておくことが好ましい。また、発電素子基材１４としては、その厚さが、封止層１２の厚さの０．６７（＝１／１．５）倍以下となっているものを採用しておくことがより好ましく、その厚さが、封止層１２の厚さの０．５倍以下となっているものを採用しておくことが特に好ましい。
【００４３】
なお、本実施形態に係る太陽電池モジュール１０は、外壁用、外装バックパネル用、屋根用等の建材や、インテリア、自動車、鉄道、船舶、飛行機、宇宙機、家電、携帯電話、玩具の構成要素（例えば外装材）として使用することを想定して開発したものである。そして、そのような用途では、外装材としての美観の観点から金属層１７が見えた方が良い。そのため、太陽電池モジュール１０は、図２及び図３に模式的に示してあるように、発電素子基材１４及び発電素子１３が、他の各構成要素よりも明らかに小サイズのものとして製造しておくことが好ましい。
【００４４】
図２および図３では耐候性層１１、封止層１２、フッ素系炭化水素樹脂層１６、金属層１７がほぼ同じサイズで図示されているが、耐候性層１１と封止層１２は、発電素子基材１４及び発電素子１３より大きければ、フッ素系炭化水素樹脂層１６と金属層１７よりも小さいサイズでもよい。但し、金属層１７に高耐候性を付与する観点から、フッ素系炭化樹脂層１６は金属層１７の少なくとも片面を覆っていることが好ましい。
【００４５】
〔フッ素系炭化水素樹脂層１６〕
フッ素系炭化水素樹脂層１６は、発電素子基材１４・金属層１７間を接着する（発電素子基材１４を金属層１７に対して固定する）ための層である。このフッ素系炭化水素樹脂層１６は、その名称から明らかなように、“フッ素系炭化水素樹脂”の層であれば良い。従って、フッ素系炭化水素樹脂層１６は、以下に例示する樹脂からなる層としておくことが出来る。
ＰＦＡ（テトラフルオロエチレン−パーフルオロアルキルビニルエーテル共重合体）
ＥＴＦＥ（エチレン−テトラフルオロエチレン共重合体）
ＰＶＤＦ（ポリビニリデンフルオライド）
ＥＣＴＦＥ（エチレン−クロロトリフルオロエチレン共重合体）
ＦＥＶＥ（フルオロエチレン−ビニルエーテル共重合体）
ＰＴＦＥ（ポリテトラフルオロエチレン）
ＦＥＰ（テトラフルオロエチレン−ヘキサフルオロプロピレン共重合体）
ＰＣＴＦＥ（ポリクロロトリフルオロエチレン）
【００４６】
ただし、フッ素系炭化水素樹脂層１６を、ＰＴＦＥ層、ＦＥＰ層、又はＰＣＴＦＥ層とすると、表面処理を行わなくては、十分な接着強さが得られない場合がある。そのため、フッ素系炭化水素樹脂層１６の構成樹脂は、ＰＦＡ、ＥＴＦＥ、ＰＶＤＦ、ＥＣＴＦＥ、又はＦＥＶＥとしておくことが好ましい。
【００４７】
フッ素系炭化水素樹脂層１６は、ＰＦＡ、ＥＴＦＥ、ＥＣＴＦＥ、ＦＥＶＥ、ＦＥＰ等の共重合体であることがより好ましい。また、フッ素系炭化水素樹脂層１６は、交互共重合体であることが特に好ましい。なお、フッ素系炭化水素樹脂層１６として、上記のような樹脂の共重合体（交互共重合体）を採用する場合、極性モノマーと非極性モノマーのバランスを調整することにより、太陽光暴露時の接着性及び耐候性が良いフッ素系炭化水素樹脂層１６を得ることができる。
【００４８】
フッ素系炭化水素樹脂層１６の厚さは、１μｍ以上であることが好ましく、５μｍ以上であることがより好ましく、１０μｍ以上であることが特に好ましい。また、フッ素系炭化水素樹脂層１６の厚さは、５００μｍ以下であることが好ましく、３００μｍ以下であることがより好ましく、１００μｍ以下であることが特に好ましい。
【００４９】
〔封止層１２〕
封止層１２は、発電素子１３を封止すること等を目的として、太陽電池モジュール１０に設けられている層である。
【００５０】
この封止層１２は、機械的強度、耐侯性、ガスバリア性などの向上にも寄与している。また、封止層１２は受光面側に位置するので、可視光を透過させる、耐熱性の高いものであることが好ましい。この封止層１２に他の光学的機能、若しくは機械的機能を付加することも可能である。封止層１２に付加可能な光学的機能としては光閉じ込め機能や波長変換機能を例示でき、機械的機能としてはクッション機能を例示できる。
【００５１】
封止層１２の材料は、上記事項を考慮して選ぶべきものである。封止層１２の材料の具体例としては、エチレン−酢酸ビニル共重合体（ＥＶＡ）樹脂、ポリオレフィン系樹脂、ＡＳ（アクリロニトリル−スチレン）樹脂、ＡＢＳ（アクリロニトリル−ブタジエン−スチレン）樹脂、ポリ塩化ビニル樹脂、フッ素系樹脂、ポリエチレンテレフタラート、ポリエチレンナフタレート等のポリエステル樹脂、フェノール樹脂、ポリアクリル系樹脂、ポリメタクリル系樹脂、クロロプレン系樹脂、（水添）エポキシ樹脂、各種ナイロン等のポリアミド樹脂、ポリイミド樹脂、ポリアミド−イミド樹脂、ポリウレタン樹脂、セルロース系樹脂、シリコン系樹脂、ポリカーボネート樹脂などを挙げられる。
【００５２】
中でも、好ましいものとしてはエチレン系共重合体樹脂が挙げられ、より好ましいものとしては、エチレン−酢酸ビニル共重合体（ＥＶＡ）樹脂またはエチレンと他のオレフィンとの共重合体からなるポリオレフィン系樹脂（プロピレン・エチレン・α−オレフィン共重合体、エチレン・α−オレフィン共重合体等）が挙げられる。
【００５３】
エチレン−酢酸ビニル共重合体（ＥＶＡ）樹脂組成物は、通常、耐候性の向上のために架橋剤を配合して架橋構造を構成させ、ＥＶＡ樹脂とする。架橋剤としては、一般に１００℃以上でラジカルを発生する有機過酸化物が用いられる。例えば、２，５−ジメチルヘキサン；２，５−ジハイドロパーオキサイド；２，５−ジメチル−２，５−ジ（ｔ−ブチルパーオキシ）ヘキサン；３−ジ−ｔ−ブチルパーオキサイド等が挙げられる。有機過酸化物の配合量は、ＥＶＡ樹脂１００重量部に対して通常１〜５重量部である。また、ＥＶＡ樹脂組成物に架橋助剤を含有させてもよい。
【００５４】
ＥＶＡ樹脂組成物には、接着力向上の目的でシランカップリング剤を含有させたり、安定性を向上させる目的でハイドロキノン等を含有させたりしてもよい。
【００５５】
プロピレン・エチレン・α−オレフィン共重合体としては、通常、プロピレン系重合体と軟質プロピレン系共重合体を適切な組成で配合した熱可塑性樹脂組成物が用いられる。
【００５６】
封止層１２には、難燃材を加えた材料を用いる事ができる。封止層１２に加える難燃材は、無機系難燃材であっても有機系難燃材であっても良い。無機系難燃材としては、例えば、アンチモン化合物、臭素化合物、水酸化アルミニウム、水酸化マグネシウム等の金属酸化物が挙げられる。有機系難燃材としては、ペンタブロモジフェニルエーテル、オクタブロモジフェニルエーテル、テトラブロモビスフェノールＡ、ヘキサブロモジクロドデカン等の臭素化合物、トリフェニルポスフェート等のリン化合物、赤リン、塩素化パラフィン等の塩化化合物が挙げられる。封止層１２の透明性が低いと太陽電池の出力低下の危険性があるため、封止層１２に追加する難燃材は、有機系難燃材としておくことが好ましい。また、フィルム型太陽電池素子の場合、有機系難燃材が素子へダメージを及ぼす危険性があるので、ペンタブロモジフェニルエーテル、オクタブロモジフェニルエーテル、テトラブロモビスフェノールＡ、ヘキサブロモジクロドデカン等の臭素化合物、トリフェニルポスフェート等のリン化合物などを難燃材として用いることが好ましい。また、燃焼時の安全の観点からは、無機系難燃材を難燃材として用いることが好ましい。
【００５７】
封止層１２は、上記した材料を２種以上含むものであっても、２種以上の異種材料層の積層体であってもよい。
【００５８】
また、太陽電池モジュール１０は、耐候性層１１（詳細は後述）と線膨張係数が大きく異なる金属層１７を構成要素としたもの、つまり、モジュール温度が変化した場合、耐候性層１１と金属層１７の伸縮量の差に因りその内部に比較的に大きな応力（歪み）が発生し得るもの、となっている。そのため、封止層１２の厚さが薄すぎると、当該応力を封止層１２に吸収させることが出来ず、発電素子１３の電極や発電層が損傷してしまうことが考えられる。また、封止層１２の厚さを薄くしておくと、その形状の加工時（太陽電池モジュール１０を曲面状に加工する際等）に発電素子１３が損傷を受け易く、かつ、耐衝撃性も高くない太陽電池モジュール１０が得られてしまうことになる。
【００５９】
従って、上記のような観点からは、封止層１２は、厚い方が良い。ただし、封止層１２の厚さを厚くすると、モジュール重量が増える／製造コストが上昇するといった問題が生じてしまう。そのため、封止層１２の厚さは、３０μｍ以上であることが好ましく、１２０μｍ以上であることがより好ましく、１５０μｍ以上であることがさらに好ましく、３００μｍ以上であることが特に好ましい。また、封止層１２の厚さは、８００μｍ以下であることが好ましく、７００μｍ以下であることがより好ましく、６００μｍ以下であることが特に好ましい。
【００６０】
さらに、封止層１２としては、その厚さが、発電素子基材１４の厚さの１倍以上、好ましくは、１．２倍以上、より好ましくは１．５倍以上、より好ましくは２倍以上となっているものが使用される。何故ならば、既に説明したように、封止層１２が、発電素子基材１４より薄い場合、曲げ加工時に、封止層１２に亀裂が生じ易くなる（発電素子基材１４の曲げに追随し難くなる）からである。
【００６１】
〔耐候性層１１〕
耐候性層１１は、太陽電池モジュール１０に、機械的強度、耐侯性、耐スクラッチ性、耐薬品性、ガスバリア性などを付与するための層である。この耐候性層１１は、発電素子１３の光吸収を妨げないもの、すなわち、発電層が効率良く電気エネルギーに変換できる波長の光を透過させるものであることが好ましく、例えば、日射透過率が８０％以上であることが好ましく、８５％以上であることがより好ましい。
【００６２】
また、太陽電池モジュール１０は、太陽光により熱せられるものであるため、耐候性層１１は、耐熱性を有することが好ましい。従って、耐候性層１１の構成材料の融点は、１００℃以上であることが好ましく、１２０℃以上であることがより好ましい。
【００６３】
また、耐候性層１１の構成材料の融点は、３２０℃以下であることが好ましく、３００℃以下であることがより好ましい。
【００６４】
耐候性層１１の構成材料は、各種観点から選ぶことができ、例えば、ポリエチレン樹脂、ポリプロピレン樹脂、環状ポリオレフィン樹脂、ＡＳ（アクリロニトリル−スチレン）樹脂、ＡＢＳ（アクリロニトリル−ブタジエン−スチレン）樹脂、ポリ塩化ビニル樹脂、フッ素系樹脂、ポリエチレンテレフタレート、ポリエチレンナフタレート等のポリエステル樹脂、フェノール樹脂、ポリアクリル系樹脂、（水添）エポキシ樹脂、各種ナイロン等のポリアミド樹脂、ポリイミド樹脂、ポリアミド−イミド樹脂、ポリウレタン樹脂、セルロース系樹脂、シリコン系樹脂、ポリカーボネート樹脂などを、耐候性層１１の構成材料とすることが出来る。なお、耐候性を重視する場合には、ＥＴＦＥなどのフッ素系樹脂を耐候性層１１の構成材料として用いておくことが好ましい。
【００６５】
耐候性層１１は、２種以上の材料からなるものであっても良い。また、耐候性層１１は、単層であっても、２層以上からなる積層体であっても良い。
【００６６】
耐候性層１１の厚みは特に規定されないが、厚みを厚くすることで機械的強度が高まる傾向にあり、薄くすることで柔軟性が高まる傾向にある。そのため、耐候性層１１の厚みは、通常１０μｍ以上、好ましくは１５μｍ以上、より好ましくは２０μｍ以上であり、また、通常２００μｍ以下、好ましくは１８０μｍ以下、より好ましくは１５０μｍ以下である。
【００６７】
要するに、耐候性層１１としては、耐候性、耐熱性等を有する材料からなる、さまざまな厚みの層を採用することが出来る。
【００６８】
ただし、耐候性層１１表面のろ波最大うねりＷＣＭが小さくなる（特に、１８μｍ未満になる）と、耐候性層１１表面において入射光から正反射する光量が増加するため、見る角度によってはまぶしく感じられる太陽モジュール１０が得られてしまうことが、各種実験結果から分かっている。また、製造時の熱収縮等による応力を緩和することができず、シワが表面に多数してしまうことも分かっている。そのため、耐候性層１１表面の，ＪＩＳ  Ｂ０６１０におけるろ波最大うねりＷＣＭが１８μｍ以上となるようにしておくことが好ましく、２０μｍ以上となるようにしておくことがより好ましく、２５μｍ以上となるようにしておくことが特に好ましい。
【００６９】
また、耐候性層１１表面のうねりの平均山間隔ＷＣ−Ｓｍが過度に大きくなると、金属層１７（発電素子１３等で覆われていない部分；図２、３参照。）から反射された光が耐候性層１１表面にて拡散される結果として、金属層１７の光沢が失われる（金属層１７の意匠性が損なわれる）傾向があることも分かっている。さらに、耐候性層１１表面の凹凸が過度に大きいと、耐候性層１１表面の汚れが付着しやすくなる結果として、発電性能が低下しやすくなることも分かっている。
【００７０】
そのため、太陽電池モジュール１０の製造時には、耐候性層１１表面のうねりの平均山間隔ＷＣ−Ｓｍが、２．５ｍｍ以下、好ましくは、２．３ｍｍ以下、より好ましくは２．０ｍｍ以下となるようにしておくことが望ましい。
【００７１】
上記表面形状の形成方法は特に限定されない。例えば、耐候性層１１として、元々凹凸を有するものを採用することも出来るし、耐候性層１１表面を機械的に処理する（削る等）ことにより耐候性層１１表面に凹凸をつけることも出来る。また、凹凸パターンをもつシートを耐候性層１１に押し付けることにより、当該シートの凹凸を耐候性層１１の表面に転写することも出来る。他に、凹凸パターンとなるように凹凸形成材料を表面に印刷することもできる。
【００７２】
金属層１７と発電素子基材１４の間隔は、１０μｍ以上であることが好ましく、１５０μｍ以上であることがより好ましく、３００μｍ以上であることが特に好ましい。また、金属層１７と発電素子基材１４の間隔は、８００μｍ以下であることが好ましく、７００μｍ以下であることがより好ましい。金属層１７と発電素子基材１４の間隔を１０μｍ以上とすることにより、金属層１７と発電素子１３の絶縁性を保つことができる。特に、太陽電池モジュールが１ｍ２以上と大型である場合に、金属層１７と発電素子基材１４の間隔を大きくすることが好ましい。
【００７３】
〔太陽電池モジュール１０の製造方法〕
太陽電池モジュール１０は、基本的には、各構成要素を熱ラミネート（真空ラミネート）によって一体化することにより製造すれば良いものである。但し、各構成要素を一体化することができれば、接着剤により接着する工程を加えて製造してもよい。
【００７４】
なお、熱ラミネートの温度は、１００℃以上が好ましく、１１０℃以上であることがさらに好ましく、１２０℃以上であることが特に好ましい。また、熱ラミネートの温度は、１８０℃以下であることが好ましく、１７０℃以下であることがより好ましい。
【００７５】
太陽電池モジュール１０を熱ラミネートにより製造する際に、各構成要素を個別に用意しておくことも可能である。ただし、発電素子１３と発電素子基材１４とを別々に用意するようにしたのでは、太陽電池モジュール１０の製造を困難にするだけである。そのため、太陽電池モジュール１０の各構成要素を熱ラミネートによって一体化する前に、発電素子基材１４上に発電素子１３を設けておくことが望ましい。
【００７６】
また、金属層１７上へのフッ素系炭化水素樹脂層１６の形成を先に行うようにしておけば、例えば、フッ素系炭化水素樹脂の金属層１７への焼付け塗装等により、『金属層１７の面上にフッ素系炭化水素樹脂層１６が強固に付着しているもの』を簡単に形成することが出来ることになる。従って、太陽電池モジュール１０の各構成要素を熱ラミネートによって一体化する前に、金属層１７上へのフッ素系炭化水素樹脂層１６の形成を行うようにしておくことが望ましい。
【００７７】
さらに、耐候性層１１表面に凹凸を形成するための方法として、上記した“凹凸パターンをもつシートを利用して耐候性層１１表面に凹凸を付ける方法”を採用しておけば、太陽電池モジュール１０の各構成要素の熱ラミネートによる一体化時に同時に耐候性層１１表面に凹凸を形成できることになる。そのため、太陽電池モジュール１０の製造方法としては、各構成要素の熱ラミネートによる一体化時に、凹凸パターンをもつシートを利用して耐候性層１１表面への凹凸を付与する方法を採用しておくことが望ましい。
【００７８】
《第２実施形態》
図４に、本発明の第２実施形態に係る太陽電池モジュール２０の要部断面図を示す。
【００７９】
この図４と図１とを比較すれば明らかなように、本発明の第２実施形態に係る太陽電池モジュール２０は、太陽電池モジュール１０の発電素子基材１４とフッ素系炭化水素樹脂層１６との間に、第２封止層１５を挿入したものに相当する太陽電池モジュールである。
【００８０】
第２封止層１５は、発電素子１３を封止すること等を目的として、太陽電池モジュール２０に設けられている層である。この第２封止層１５としては、封止層１２と同様な材料を用いる事が出来る。ただし、その位置から明らかなように、第２封止層１５としては、光を透過しない材料からなるものを使用することも出来る。
【００８１】
第２封止層１５の厚さは、特に限定されない。ただし、第２封止層１５の厚さは、１００μｍ以上であることが好ましく、１２０μｍ以上であることがより好ましく、１５０μｍ以上であることがさらに好ましく、３２０以上であることが特に好ましい。また、第２封止層１５の厚さは、８００μｍ以下であることが好ましく、７００μｍ以下であることがより好ましく、６００μｍ以下であることが特に好ましい。第２封止層１５の厚さがこの範囲であることにより、金属層１７と発電素子１３の絶縁性を保つことができる。
【００８２】
この第２実施形態に係る太陽電池モジュール２０の構成を採用しておいても、第２封止層１５以外の各構成要素として上記仕様のものを採用しておけば、実用可能で耐久性に優れた太陽電池モジュール２０を得ることが出来る。
【００８３】
以下、実施例及び比較例により本発明をさらに具体的に説明する。なお、以下の説明おいて、実施例ｎ／比較例ｎ（ｎ＝１、２等）に係る太陽電池モジュールとは、１つの太陽電池モジュールのことではなく、同材料、同手順で製造した太陽電池モジュール群のことである。
【００８４】
まず、実施例１〜６、比較例１、２に係る太陽電池モジュールの構成及び製造手順を説明する。
【００８５】
《実施例１》
実施例１に係る太陽電池モジュールは、第２実施形態に係る太陽電池モジュール２０（図４）に分類されるものである。そして、実施例１に係る太陽電池モジュールは、以下の手順で製造されたものとなっている。
【００８６】
まず、発電素子基材１４としての，５０μｍ厚のＰＥＮ（ポリエチレンナフタレート）フィルム上に、裏面電極とアモルファスシリコン層（発電層）と透明電極とを形成することにより、その一方の面上に発電素子１３が形成されている発電素子基材１４を作製した。なお、作製した“発電素子１３が形成されている発電素子基材１４”は、そのサイズが、およそ９５ｍｍ×１５０ｍｍとなっているものである。
【００８７】
また、金属層１７としての，０．５ｍｍ厚のアルミ板上に、ＦＥＶＥ塗料を焼付け塗工することにより、フッ素系炭化水素樹脂層１６を積層した金属層１７を作製した。なお、焼付け塗工時の乾燥温度は、１００℃である。また、作製した“フッ素系炭化水素樹脂層１６を積層した金属層１７”は、そのサイズが、およそ２００ｍｍ×２００ｍｍとなっているもの、つまり、“発電素子１３が形成されている発電素子基材１４”（９５ｍｍ×１５０ｍｍ）よりも大きなものである。
【００８８】
次いで、作製した各部材と、耐候性層１１としての１００μｍ厚のＥＴＦＥフィルム（ＡＧＣ製１００ＨＫ−ＤＣＳ）、封止層１２としての３００μｍ厚のＥＶＡフィルム（Ｈａｎｇｚｈｏｕ  Ｆｉｒｓｔ  ＰＶ  Ｍａｔｅｒｉａｌｓ社製Ｆ８０６）、第２封止層１５としての３００μｍ厚のＥＶＡフィルム（同上）とを、図４に示した順（及び向き）に積層した上で、耐候性層１１（ＥＴＦＥフィルム）上に凹凸転写用の第１ガラスクロスを設置した。そして、第１ガラスクロスを設置した積層体に対して、１５０℃での熱ラミネート（真空５分、加圧５分、保持１０分）を行ってから、第１ガラスクロスを取り除くことにより、実施例１に係る太陽電池モジュールを得た。
【００８９】
なお、取り出し電極の取り付け位置等についての説明は省略するが、実施例１に係る太陽電池モジュール（及び、以下で説明する各太陽電池モジュール）は、取り出し電極として、三光金属株式会社製のリード線（Ｃｕ−Ｏ−１００−４−Ｒ）を用いて製造したものとなっている。
【００９０】
《実施例２》
実施例２に係る太陽電池モジュールは、第２封止層１５とフッ素系炭化水素樹脂層１６との間に接着剤層が設けられている点のみが、実施例１と異なる太陽電池モジュールである。
【００９１】
より具体的には、実施例２に係る太陽電池モジュールの各構成要素（耐候性層１１、封止層１２等）は、上記した実施例１に係る太陽電池モジュールの各構成要素と同じものとなっている。また、実施例２に係る太陽電池モジュールの製造時には、実施例１に係る太陽電池モジュールと同様に、各構成要素の積層体の耐候性層１１側に第１ガラスクロスを設置した状態での熱ラミネート（１５０℃、真空５分、加圧５分、保持１０分）が行われている。
【００９２】
ただし、実施例２に係る太陽電池モジュールは、“フッ素系炭化水素樹脂層１６を積層した金属層１７”をそのまま他の各構成要素と積層して熱ラミネートしたものではなく、“フッ素系炭化水素樹脂層１６を積層した金属層１７”を作製後、作製した部材のフッ素系炭化水素樹脂層１６上に接着剤（本実施例では、ポリオレフィン系樹脂を主成分とした接着剤である中央理化工業株式会社製アクアテックスＡＣ−３１００）を塗工し、接着剤を塗工した“フッ素系炭化水素樹脂層１６を積層した金属層１７”と他の各構成要素とを積層して熱ラミネートすることにより製造したものとなっている。
【００９３】
《実施例３》
実施例３に係る太陽電池モジュールは、その製造時（熱ラミネート時）に、上記した第１ガラスクロスよりも目が粗い第２ガラスクロスを用いた点のみが、実施例１に係る太陽電池モジュールと異なる太陽電池モジュールである、すなわち、実施例３に係る太陽電池モジュールは、耐候性層１１表面の凹凸が、実施例１に係る太陽電池モジュールのそれよりも大きくなるように製造したものとなっている。
【００９４】
《実施例４》
実施例４に係る太陽電池モジュールは、その製造時にガラスクロスを用いなかった（ガラスクロスを積層体の耐候性層１１上に設置することなく熱ラミネートを行った）ことのみが、実施例１に係る太陽電池モジュールと異なる太陽電池モジュールである。すなわち、実施例４に係る太陽電池モジュールは、耐候性層１１表面の凹凸が、実施例１に係る太陽電池モジュールのそれよりも小さくなるように製造したものとなっている。
【００９５】
《実施例５》
実施例５に係る太陽電池モジュールは、熱ラミネートの条件のみが、実施例１に係る太陽電池モジュールと異なる太陽電池モジュールである。具体的には、実施例５に係る太陽電池モジュールは、１４５℃、真空５分、加圧５分、保持２５分という条件の熱ラミネートを行うことにより製造したものとなっている。
【００９６】
《実施例６》
実施例６に係る太陽電池モジュールは、金属層１７として、０．５ｍｍ厚のアルミ板ではなく、１ｍｍ厚の塗装鋼板が用いられている点のみが、実施例１に係る太陽電池モジュールと異なる太陽電池モジュールである。
【００９７】
《比較例１》
比較例１に係る太陽電池モジュールも、実施例１に係る太陽電池モジュールと同様の手順で製造されたものである。ただし、比較例１に係る太陽電池モジュールは、“フッ素系炭化水素樹脂層１６を積層した金属層１７”の代わりに、０．５ｍｍ厚のアルミ板を採用したもの（フッ素系炭化水素樹脂層１６を備えず、第２封止層１５により金属層１７・発電素子基材１４間が接着されているもの）となっている。
【００９８】
《比較例２》
比較例２に係る太陽電池モジュールも、実施例１に係る太陽電池モジュールと同様の手順で製造されたものである。ただし、比較例２に係る太陽電池モジュールは、“フッ素系炭化水素樹脂層１６を積層した金属層１７”の代わりに、“０．５ｍｍ厚のアルミ板上にポリエステル樹脂層を形成した部材”を採用したもの（フッ素系炭化水素樹脂層１６の代わりに、非フッ素系炭化水素樹脂層を設けたもの）となっている。
【００９９】
次に、上記した各太陽電池モジュールに対して行った各種評価の内容及び評価結果を説明する。
【０１００】
〔発電特性評価〕
各太陽電池モジュールの発電特性評価は、各太陽電池モジュールの最大出力をソーラーシミュレーター（日清紡製）で測定することにより行った。その結果、いずれの太陽電池モジュールも、最大出力がおよそ０．５３Ｗとなっていること、つまり、良好な発電特性を示すものとなっていることが、確認できている。
【０１０１】
〔接着性評価〕
製造した各太陽電池モジュール（各実施例／比較例の太陽電池モジュール）の金属層１７・発電素子基材１４間の接着性の評価は、引張試験機（株式会社オリエンテック製ＳＴＡ−１１５０）を用いたＪＩＳ  Ｋ６８５４−２に準拠した１８０度剥離試験により行った。より具体的には、各太陽電池モジュールから、ＪＩＳ  Ｋ６８５４−２に準拠した剥離試験用サンプルを作製し、作製した各剥離試験用サンプルに対して上記１８０度剥離試験を行うことにより、各太陽電池モジュールの金属層１７・発電素子基材１４間の接着強度を評価した。
【０１０２】
その結果、以下の表１に示すように、フッ素系炭化水素樹脂層１６を備えた太陽電池モジュール（実施例１〜４）が、金属層１７・発電素子基材１４間が強固に接着したものとなるのに対し、金属層１７上に直接第２封止層１５が設けられている太陽電池モジュール（比較例１）は、金属層１７・発電素子基材１４間の接着強度（剥離強度）が極めて弱いものとなることが確認できている。また、フッ素系炭化水素樹脂層１６ではなくポリエステル樹脂層を金属層１７上に設けた太陽電池モジュール（比較例２）の接着強度がさほど高くないことも確認できている。さらに、フッ素系炭化水素樹脂層１６上に接着剤を塗工しておけば（実施例２）、金属層１７・発電素子基材１４間ではない部分で破壊が生じる（“材料破壊”）ほど、金属層１７・発電素子基材１４間を強固に接着できることも確認できている。
【０１０３】
【表１】
2011099539.tif 000003
【０１０４】
従って、金属層１７、フッ素系炭化水素樹脂層１６、第２封止層１５、発電素子基材１４、発電素子１３，封止層１２、耐候性層１１を、この順に積層した積層構造は、金属層１７・発電素子基材１４間の接着強度が高い太陽電池モジュールを実現できるものとなっていると言うことが出来る。
【０１０５】
〔表面形状評価〕
太陽電池モジュールの表面形状と見た目との関係を明らかにするために、実施例１、３、４に係る太陽電池モジュール表面のろ波最大うねりＷＣＭ、平均山間隔ＷＣ−Ｓｍ、中心線表面粗さＲａ、二乗平均粗さＲＭＳ、凹凸の平均間隔Ｓｍを、表面粗さ形状測定機（株式会社東京精密社製サーフコム５７０Ａ）により測定すると共に、各太陽電池モジュールの外観を目視により検査した。
【０１０６】
その結果、各実施例に係る太陽電池モジュールのろ波最大うねりＷＣＭ等が以下の値となっていることが分かった。
【０１０７】
【表２】
2011099539.tif 000004
【０１０８】
また、目視による各太陽電池モジュールの外観検査からは、実施例４に係る太陽電池モジュールが、その表面に若干しわが存在するものとなっていること、及び、実施例１、３に係る太陽電池モジュールが、表面にシワもなく、かつ、金属層１７（アルミ板）の，発電素子１３及び発電素子基材１４により覆われていない部分が、意匠上好ましい金属光沢をもち、反射光もまぶしくないものとなっていることが分かっている。
【０１０９】
そして、各実施例に係る太陽電池モジュールの表面のろ波最大うねりＷＣＭ等は、表２に示した値なのであるから、特に良好な外観を有する太陽電池モジュール（表面にシワがなく、かつ、金属層１７の，発電素子１３及び発電素子基材１４により覆われていない部分が、意匠上好ましい金属光沢をもち、反射光もまぶしくない太陽電池モジュール）を得るためには、耐候性層１１の表面の，ＪＩＳ  Ｂ０６１０におけるろ波最大うねりＷＣＭが１８μｍ以上となり、平均山間隔ＷＣ−Ｓｍが２．５ｍｍ以下となるようにしておけば良いことになる。
【０１１０】
〔耐久性評価〕
実施例１に係る太陽電池モジュールに対して、８５℃、５０％ＲＨ、１００時間、及び、８５℃、８５％ＲＨ、２００時間の恒温恒湿試験を行い、第２封止層１５／フッ素系炭化水素樹脂層１６界面の、試験前後の接着強度を測定した。また、実施例６に係る太陽電池モジュールに対して、８５℃、８５％ＲＨ、２００時間の恒温恒湿試験を行い、第２封止層１５／フッ素系炭化水素樹脂層１６界面の、試験前後の接着強度を測定した。
【０１１１】
実施例１に係る太陽電池モジュールについての接着強度の測定結果を表３に示し、実施例６に係る太陽電池モジュールについての接着強度の測定結果を表４に示す。なお、表３に示した接着強度の初期値（“４６”）が、実施例１に係る太陽電池モジュールについての表１における接着強度（“５０”）と異なっているのは、同一手順で製造された太陽電池モジュールの中にも個体差があることに加え、１つの太陽電池モジュールの接着強度も場所により若干異なっているためである。
【０１１２】
【表３】
2011099539.tif 000005
【０１１３】
【表４】
2011099539.tif 000006
【０１１４】
このように、フッ素系炭化水素樹脂層１６を備えた太陽電池モジュールは、恒温恒湿環境下に長時間放置しても、第２封止層１５・フッ素系炭化水素樹脂層１６間の接着強度が維持される（大きく低下しない）ものとなっている。従って、金属層１７、フッ素系炭化水素樹脂層１６、…、耐候性層１１という積層構造は、優れた耐久性を有する（長期間使用しても、金属層１７・発電素子基材１４の接着強度が低下しない）太陽電池モジュールを実現できるものとなっていると言うことが出来る。
【０１１５】
〔耐結露凍結性評価〕
耐結露凍結性を評価するために、実施例５に係る太陽電池モジュールの太陽電池特性を評価した後（実施例５に係る太陽電池モジュールのＩ−Ｖ特性を測定した後）、実施例５に係る太陽電池モジュールに３０００Ｒ曲げ加工を施し、曲げ加工後の太陽電池モジュールの太陽電池特性を評価した。また、曲げ加工後の太陽電池モジュールに対して、“８５℃、８５％→−２０℃、１サイクル６時間”のサイクルを３５回繰り返す結露凍結試験を行い、当該試験後の太陽電池モジュールの太陽電池特性を評価した。
【０１１６】
その結果、曲げ加工を行っても太陽電池特性が殆ど変化せず、結露凍結試験前後でも、以下の表５に示したように、太陽電池特性が大きく変化しないことが分かった。
【０１１７】
【表５】
2011099539.tif 000007
【０１１８】
従って、金属層１７、フッ素系炭化水素樹脂層１６、…、耐候性層１１という積層構造は、曲げ加工に対して強く、さらに結露凍結しにくい太陽電池モジュールを実現できるものとなっていると言うことも出来る。
【０１１９】
〔電気絶縁性評価〕
各実施例に係る太陽電池モジュールについては、リード線・金属層１７（０．５ｍｍ厚のアルミ板等）間にＤＣ３０００Ｖを１分間印加した後の漏れ電流を測定することも行っている。
【０１２０】
その結果、いずれの実施例に係る太陽電池モジュールの漏れ電流も５０μＡ以下となることが確認できている。従って、金属層１７、フッ素系炭化水素樹脂層１６、…、耐候性層１１という積層構造は、発電素子１３・金属層１７間の絶縁性が良い（発電素子１３・金属層１７間が短絡しにくい）太陽電池モジュールを実現できるものとなっていると言うことも出来る。
【産業上の利用可能性】
【０１２１】
本発明によれば、外壁用、外装バックパネル用、屋根用等の建材や、インテリア、自動車、鉄道、船舶、飛行機、宇宙機、家電、携帯電話、玩具の構成要素として、実際に使用できる太陽電池モジュールを得ることが出来る。また、本発明の太陽電池モジュールの製造方法によれば、各種用途に実際に使用できる太陽電池モジュールを簡単に製造できることになる。
【符号の説明】
【０１２２】
１０，２０  太陽電池モジュール
１１  耐候性層
１２  封止層
１３  発電素子
１４  発電素子基材
１５  第２封止層
１６  フッ素系炭化水素樹脂層
１７  金属層
【図１】
2011099539.tif 000008
【図２】
2011099539.tif 000009
【図３】
2011099539.tif 000010
【図４】
2011099539.tif 000011
【国際調査報告】
2011099539.tif 000012
2011099539.tif 000013